(57)【要約】【課題】接着剤を内包するマイクロカプセルを有する隔壁により、外部からの水分の影響を極力抑制し、長期にわたり劣化を抑制できる有機ＥＬ素子及びその製造方法を提供すること。【解決手段】支持基材１上に、陽極層２、隔壁３、有機発光媒体層４、陰極層５、接着層６、封止基材７を順次形成し、支持基材１または封止基材７に、接着層６と同じ厚みの接着剤を内包するマイクロカプセルを有する隔壁３を設け、接着層６の厚みを制御する事により、有機発光媒体層４は、該隔壁３で保護された状態となり、長期間安定状態を保つことが可能となった。【選択図】    図１
2006236794.tif 000002
【特許請求の範囲】
【請求項１】
少なくとも、支持基材、陽極層、隔壁、有機発光媒体層、陰極層、接着層、封止基材からなる有機エレクトロルミネッセンス素子において、該隔壁が、接着層と同じ厚みとしたことを特徴とする有機エレクトロルミネッセンス素子。
【請求項２】
前記の隔壁が、接着剤を内包するマイクロカプセルを有する隔壁であることを特徴とする請求項１に記載の有機エレクトロルミネッセンス素子。
【請求項３】
前記の隔壁が、前記の支持基材上に少なくとも２層以上に積層して設けられており、前記の封止基材と接する該隔壁が、接着剤を内包するマイクロカプセルを有する隔壁であることを特徴とする請求項１乃至請求項２の何れかに記載の有機エレクトロルミネッセンス素子。
【請求項４】
前記の封止基材が発光取出口となっていることを特徴とする請求項１乃至請求項３の何れかに記載の有機エレクトロルミネッセンス素子
【請求項５】
前記の隔壁の高さを利用して前記の接着層の厚みを制御する工程を有することを特徴とする請求項１乃至請求項４の何れかに記載の有機エレクトロルミネッセンス素子の製造方法。
【発明の詳細な説明】
【技術分野】
【０００１】
本発明は、情報表示端末などのディスプレイや面発光光源として幅広い用途が期待される有機エレクトロルミネッセンス素子（以下、有機ＥＬ素子とする）に関するものである。
【背景技術】
【０００２】
有機ＥＬ素子は、広視野角、応答速度が速い、低消費電力などの利点から、ブラウン管や液晶ディスプレイに変わるフラットパネルディスプレイとして期待されている。
【０００３】
有機ＥＬ素子は、どちらか一方が透光性を有する２枚の電極（陽極と陰極）の間に、有機発光媒体層を挟持した構造であり、両電極間に電流を流すことにより有機発光媒体層で発光が生じる自発光型の表示素子である。
【０００４】
有機発光媒体層は、通常機能分離された複数の層から構成され、その典型的な例としては、正孔注入層に銅フタロシアニン、正孔輸送層にＮ，Ｎ‘−ジ（１−ナフチル）−Ｎ，Ｎ’−ジフェニル−１，１‘−ビフェニル−４，４’−ジアミン、蛍光体層にトリス（８−キノリノール）アルミニウムをそれぞれ積層した低分子型ＥＬ素子や、正孔輸送層にポリチオフェン誘導体、発光層にポリアルキルフルオレン誘導体を積層した高分子型ＥＬ素子がある。
【０００５】
有機ＥＬ素子は、発光媒体層や陰極層を大気暴露させた状態で放置すると、大気中の水分や酸素により劣化することが知られている。具体的な代表例として、ダークスポットと呼ばれる非発光領域が発生し、時間の経過と共に拡大するといった現象がある。
【０００６】
この問題を解決する方法として、乾燥剤を内包した封止キャップにより、乾燥窒素雰囲気下で有機ＥＬ素子を被覆する封止方法（キャップ封止）（特許文献１、２参照）や、有機ＥＬ素子の全面に接着剤を塗布し、板状の封止基材を貼り合わせる中空構造のない封止方法（完全固体封止）などがある。
【０００７】
しかし、どちらの場合においても、接着剤層からの水分の侵入は避けられず、低透湿性の接着剤を用いることは言うまでも無く、接着剤層の厚みをなるべく薄くし、水分の侵入量を極力抑制する必要がある。特に、パネルが大型化するに従い、パネル全面の接着剤層の厚みを均一に制御することは困難になってくる。
【０００８】
この問題を解決する手段として、接着剤中にビーズ状やファイバー状のスペーサーを混入し、パネル全面の接着剤層の厚みを均一に制御する方法が提案されているが、完全固体封止においては、貼り合わせ時に有機ＥＬ素子がスペーサーにより損傷を受けるといった問題がある。
【０００９】
また、予め基材上にスペーサー用の隔壁を形成し、パネル全面の接着剤層の厚みを均一に制御する方法が考えられるが、隔壁と封止部材との接触界面において接着剤が欠如するために、接着力が低下するといった問題が生じたり、水分の通り道になるといった問題が生じる。
【特許文献１】特開平５−１８２７５９号公報
【特許文献２】特開平５−３６４７５号公報
【発明の開示】
【発明が解決しようとする課題】
【００１０】
本発明は、上記の問題点を解決するためになされたものであり、その課題とするところは、隔壁を有する有機ＥＬ素子において、外部からの水分の影響を極力抑制し、長期にわたり劣化を抑制できる有機ＥＬ素子及びその製造方法を提供することにある。
【課題を解決するための手段】
【００１１】
本発明は、支持基材１上に、陽極層２、隔壁３、有機発光媒体層４、陰極層５、接着層６、封止基材７を順次形成し、該隔壁３が、接着層６と同じ厚みとしたことを特徴とする有機エレクトロルミネッセンス素子である。
ここで、該隔壁３は、接着剤を内包するマイクロカプセルを有する隔壁である。
そして、該隔壁３の高さを利用して前記の接着層の厚みを制御する。
このような構成とすることで、少なくとも、有機発光媒体層４は、該隔壁３で保護された状態となり、長期間安定状態を保つことができる。
【発明の効果】
【００１２】
本発明は、接着剤を含有した隔壁を設けた構成とすることにより、大型パネル全面にわたり、接着層の厚さを均一に制御することを可能とした。また、前記の構成とすることにより、外部からの水分の侵入を極力抑制し、長寿命な有機ＥＬ素子を提供できることを可能とした。
【発明を実施するための最良の形態】
【００１３】
本発明について、その実施形態の一例を図１に基づいて説明するが、これに限定されるものではない。
【００１４】
まず、支持基材１に陽極層２を成膜する（図１（ａ））。
【００１５】
前記の支持基材１の材料としては、発光の取り出し方向に応じて選択することが好ましく、例えば、支持基材１側から光を取り出したい場合にはガラスや石英、ポリプロピレン、ポリエーテルサルフォン、ポリカーボネート、シクロオレフィンポリマー、ポリアリレート、ポリアミド、ポリメチルメタクリレート、ポリエチレンテレフタレート、ポリエチレンナフタレート等のプラスチックフィルムやシート、または、これらプラスチックフィルムやシートに酸化珪素、酸化アルミニウム等の金属酸化物や、弗化アルミニウム、弗化マグネシウム等の金属弗化物、窒化珪素、窒化アルミニウムなどの金属窒化物、酸窒化珪素などの金属酸窒化物、アクリル樹脂やエポキシ樹脂、シリコーン樹脂、ポリエステル樹脂などの高分子樹脂膜を単層もしくは積層させた透光性基材を用いることができ、支持基材側から光を取り出さずに封止基材側から取り出す場合には、上記透光性基材だけでなく、アルミニウムやステンレスなどの金属箔やシート、シリコン基板、前記のプラスチックフィルムやシートにアルミニウム、銅、ニッケル、ステンレスなどの金属膜を積層させた非透光性基材などを用いることができる。
【００１６】
また、前記の基材は、必要に応じて、薄膜トランジスタ（ＴＦＴ）を形成し、駆動用基板として用いても良い。
【００１７】
ＴＦＴの材料としては、ポリチオフェンやポリアニリン、銅フタロシアニンやペリレン誘導体等の有機ＴＦＴを用いてもよく、アモルファスシリコンやポリシリコンＴＦＴを用いてもよい。
【００１８】
また、前記の基材は、あらかじめ加熱処理を行うことにより、基材内部や表面に吸着した水分を極力低減することがより好ましい。
【００１９】
また、基材上に積層される材料に応じて、密着性を向上させるために、超音波洗浄処理、コロナ放電処理、プラズマ処理、ＵＶオゾン処理などの表面処理を施すことが好ましい。
【００２０】
また、必要に応じて、カラーフィルター層や光散乱層、光偏向層、平坦化層などを設けてもよい。
【００２１】
陽極層２の材料としては、ＩＴＯ（インジウムスズ複合酸化物）やインジウム亜鉛複合酸化物、亜鉛アルミニウム複合酸化物などの金属複合酸化物や、金、白金などの金属材料や、これら金属酸化物や金属材料の微粒子をエポキシ樹脂やアクリル樹脂などに分散した微粒子分散膜を、単層もしくは積層して使用することができる。
【００２２】
また、陽極層２の配線抵抗を低くするために、銅やアルミニウムなどの金属材料を補助電極として、陽極層２に併設してもよい。
【００２３】
また、有機発光媒体層３を成膜する前に、陽極層２の表面を、超音波洗浄、イソプロピルアルコール等への浸漬もしくは蒸気洗浄、酸、アルカリ水溶液による湿式洗浄や、プラズマ処理、ＵＶ／Ｏ３処理などの乾式処理をすることが好ましい。
【００２４】
陽極層２の形成方法としては、材料に応じて、抵抗加熱蒸着法、電子ビーム蒸着法、反応性蒸着法、イオンプレーティング法、スパッタリング法などの乾式成膜法や、グラビア印刷法、スクリーン印刷法などの湿式成膜法などを用いることができる。
【００２５】
また、陽極層２は、必要に応じて、所定の形状にパターニングしてもよく、そのパターニング方法としては、材料や成膜方法に応じて、マスク蒸着法、フォトリソグラフィー法、ウェットエッチング法、ドライエッチング法などの既存のパターニング法を用いることができる。
【００２６】
次に、接着層の厚みを制御するために、所定の高さの隔壁３を形成する（図１（ｂ））。
【００２７】
隔壁３は、少なくとも隔壁の上部に、接着剤を内包するマイクロカプセルが露出していれば単独層でも、多層構成でも良いが、陽極層２を被覆する樹脂層を１段目として、その上部にマイクロカプセルを有する樹脂層を重ねて形成することがより好ましい。
【００２８】
隔壁３の材料としては、特に材料の指定は無いが、アクリル樹脂、エポキシ樹脂、ブチラール樹脂、スチレンーマレイン酸共重合体、フェノール樹脂、ポリエステル樹脂、クレゾール樹脂、ポリイミド樹脂、その他既存の熱可塑性樹脂、熱硬化性樹脂、光硬化性樹脂、光感光性樹脂を用いることができる。
【００２９】
また、隔壁３の厚みとしては、特に制限はなく１〜１００μｍ、より好ましくは５〜２０μｍであれば水分の侵入を抑制することができる。
【００３０】
また、隔壁３の形成方法としては、所定のパターンを形成できれば、方法は限定されるものではないが、既知のフォトリソグラフィー法を用いてもよく、グラビア法、フレキソ法、スクリーン法などの印刷法や、インクジェット法、ノズル塗布法などを用いることができる。
【００３１】
隔壁３に混入するマイクロカプセルとは、微小な容器の中に接着剤を封入したものを指しており、その役割は、封止基材７を貼り合わせた際に、カプセルが破裂し内部の接着剤が流出して隔壁３と封止基材７との界面を接着することにある。
【００３２】
カプセル化の手法としては、特に制限はなく、界面重合法、液中乾燥法、噴霧乾燥法、乾式混合法などの既知の方法を用いることができる。
【００３３】
カプセル内部に内包する接着剤としては、特に制限はないが、エポキシ樹脂、アクリル樹脂、シリコーン樹脂、フェノール樹脂などの熱硬化型接着性樹脂、光硬化型接着性樹脂、熱可塑型接着性樹脂、２液硬化型樹脂などを用いることができる。特に、接着層６の材料と同じ接着性樹脂であることが好ましい。
【００３４】
また、２液硬化型樹脂の主剤と硬化剤を別々のカプセルに内包し、所定の割合で混ぜ合わせても良い。
【００３５】
マイクロカプセルのサイズや形、混合量に、特に制限は無く、１μｍ〜１００μｍ程度の大きさのものを、１〜５０％程度の割合で前述の隔壁３の材料に混合することができる。
【００３６】
次に、有機発光媒体層４を形成する（図１（Ｃ））。
【００３７】
本発明における有機発光媒体層４としては、発光物質を含む単層膜、あるいは多層膜で形成することができる。
【００３８】
多層膜で形成する場合の構成例としては、正孔注入輸送層、電子輸送性発光層または正孔輸送性発光層、電子輸送層からなる２層構成や正孔注入輸送層、発光層、電子注入輸送層からなる３層構成、さらには、注入層と輸送層を分けたり、電子ブロック層や正孔ブロック層などを挿入することにより、さらに多層で形成することも可能である。
【００３９】
正孔注入輸送材料の例としては、銅フタロシアニン、テトラ（ｔ−ブチル）銅フタロシアニン等の金属フタロシアニン類及び無金属フタロシアニン類、キナクリドン化合物、１，１−ビス（４−ジ−ｐ−トリルアミノフェニル）シクロヘキサン、Ｎ，Ｎ’−ジフェニル−Ｎ，Ｎ’−ビス（３−メチルフェニル）−１，１’−ビフェニル−４，４’−ジアミン、Ｎ，Ｎ’−ジ（１−ナフチル）−Ｎ，Ｎ’−ジフェニル−１，１’−ビフェニル−４，４’−ジアミン等の芳香族アミン系低分子正孔注入輸送材料や、ポリアニリン、ポリチオフェン、ポリビニルカルバゾール、ポリ（３，４−エチレンジオキシチオフェン）とポリスチレンスルホン酸との混合物などの高分子正孔輸送材料、ポリチオフェンオリゴマー材料、その他既存の正孔輸送材料の中から選ぶことができる。
【００４０】
発光材料としては、９，１０−ジアリールアントラセン誘導体、ピレン、コロネン、ペリレン、ルブレン、１，１，４，４−テトラフェニルブタジエン、トリス（８−キノリノラート）アルミニウム錯体、トリス（４−メチル−８−キノリノラート）アルミニウム錯体、ビス（８−キノリノラート）亜鉛錯体、トリス（４−メチル−５−トリフルオロメチル−８−キノリノラート）アルミニウム錯体、トリス（４−メチル−５−シアノ−８−キノリノラート）アルミニウム錯体、ビス（２−メチル−５−トリフルオロメチル−８−キノリノラート）［４−（４−シアノフェニル）フェノラート］アルミニウム錯体、ビス（２−メチル−５−シアノ−８−キノリノラート）［４−（４−シアノフェニル）フェノラート］アルミニウム錯体、トリス（８−キノリノラート）スカンジウム錯体、ビス〔８−（パラ−トシル）アミノキノリン〕亜鉛錯体及びカドミウム錯体、１，２，３，４−テトラフェニルシクロペンタジエン、ペンタフェニルシクロペンタジエン、ポリ−２，５−ジヘプチルオキシ−パラ−フェニレンビニレン、クマリン系蛍光体、ペリレン系蛍光体、ピラン系蛍光体、アンスロン系蛍光体、ポルフィリン系蛍光体、キナクリドン系蛍光体、Ｎ，Ｎ’−ジアルキル置換キナクリドン系蛍光体、ナフタルイミド系蛍光体、Ｎ，Ｎ’−ジアリール置換ピロロピロール系蛍光体等、Ｉｒ錯体等の燐光性発光体などの低分子系発光材料や、ポリフルオレン、ポリパラフェニレンビニレン、ポリチオフェン、ポリスピロなどの高分子材料や、これら高分子材料に前記低分子材料の分散または共重合した材料や、その他既存の発光材料を用いることができる。
【００４１】
電子輸送材料の例としては、２−（４−ビフィニルイル）−５−（４−ｔ−ブチルフェニル）−１，３，４−オキサジアゾール、２，５−ビス（１−ナフチル）−１，３，４−オキサジアゾール、オキサジアゾール誘導体やビス（１０−ヒドロキシベンゾ［ｈ］キノリノラート）ベリリウム錯体、トリアゾール化合物等を用いることができる。
【００４２】
有機発光媒体層４の膜厚は、単層または積層により形成する場合においても１０００ｎｍ以下であり、好ましくは５０〜１５０ｎｍである。
【００４３】
特に、高分子型ＥＬ素子の高分子発光媒体層は、正孔輸送層を有する堆積構成が好ましく、この正孔輸送層は、（透光性）基材１や（透光性）陽極層２の表面突起を覆う効果が大きく、５０〜１００ｎｍ程度の厚い膜を成膜することがより好ましい。
【００４４】
有機発光媒体層４の形成方法としては、材料に応じて、真空蒸着法や、スピンコート、スプレーコート、フレキソ、グラビア、マイクログラビア、凹版オフセットなどのコーティング法、印刷法やインクジェット法などを用いることができる。
【００４５】
高分子発光媒体層を溶液化する際には、形成方法に応じて、溶剤の蒸気圧、固形分比、粘度などを制御することが好ましい。
【００４６】
溶剤としては、水、キシレン、アニソール、シクロヘキサノン、メシチレン、テトラリン、シクロヘキシルベンゼン、安息香酸メチル、安息香酸エチル、トルエン、エタノール、アセトン、メチルエチルケトン、メチルイソブチルケトン、メタノール、イソプロピルアルコール、酢酸エチル、酢酸ブチルなどの単独溶媒でも、混合溶媒でも良い。
【００４７】
また、塗工性向上のために、必要に応じて界面活性剤、酸化防止剤、粘度調整剤、紫外線吸収剤などの添加剤を適量混合することがより好ましい。
【００４８】
塗布液の乾燥方法としては、ＥＬ特性に支障のない程度に溶剤を取り除ければ良く、加熱しても、減圧しても、加熱減圧しても良い。
【００４９】
次に、陰極層５を形成する（図１（ｄ））。
【００５０】
陰極層５の材料としては電子注入効率の高い物質を用いる。具体的にはＭｇ，Ａｌ，Ｙｂ等の金属単体を用いたり、発光媒体と接する界面にＬｉや酸化Ｌｉ，ＬｉＦ等の化合物を１ｎｍ程度挟んで、安定性、導電性の高いＡｌやＣｕを積層して用いる。または電子注入効率と安定性を両立させるため、仕事関数が低いＬｉ，Ｍｇ，Ｃａ，Ｓｒ，Ｌａ，Ｃｅ，Ｅｒ，Ｅｕ，Ｓｃ，Ｙ，Ｙｂ等の金属１種以上と、安定なＡｇ，Ａｌ，Ｃｕ等の金属元素との合金系が用いられる。
【００５１】
具体的にはＭｇ，Ａｇ，Ａｌ，Ｌｉ，Ｃｕ，Ｌｉ等の合金が使用できる。陰極層５の形成方法は、材料に応じて、抵抗加熱蒸着法、電子ビーム蒸着法、反応性蒸着法、イオンプレーティング法、スパッタリング法を用いることができる。
【００５２】
陰極層５の厚さは、１０ｎｍ〜１０００ｎｍ程度が望ましいが、透光性陰極層４として用いる場合には、これら金属材料を１〜１０ｎｍ程度の薄膜として積層した後に、ＩＴＯ（インジウムスズ複合酸化物）やインジウム亜鉛複合酸化物、亜鉛アルミニウム複合酸化物などの金属複合酸化物を１０〜１５０ｎｍ積層し、電子注入性と透光性の両立を図ることが好ましい。
【００５３】
最後に、接着層６を介して封止基材７を積層し、隔壁３の高さまで封止基材７を加圧し、接着剤層の高さを隔壁３の高さに制御する（図１（ｅ））。
【００５４】
この時、隔壁３の上部に埋設していたマイクロカプセルが破裂し、内包した接着剤が流出することにより、隔壁３と封止基材７の界面にも接着剤が供給される。
【００５５】
隔壁３と封止基材７が全面にわたり接着性され、水分の通り道となる空洞部の発生を抑制できる。
【００５６】
加圧の圧力は、接着剤の種類やマイクロカプセルの強度にもよるが、０．０１〜１ＭＰａ／ｃｍ２程度が望ましい。
【００５７】
接着層６の材料としては、エポキシ樹脂、アクリル樹脂、シリコーン、フェノール樹脂、ポリプロピレン樹脂などの熱硬化型接着性樹脂、光硬化型接着性樹脂、熱可塑型接着性樹脂などを用いることができる。
【００５８】
特に、耐湿性、耐水性に優れ、硬化時の収縮が少ないエポキシ樹脂系接着性樹脂を用いることが好ましい。
【００５９】
接着層６の形成方法としては、材料に応じて、ロールコート、スピンコート、スクリーン印刷法、スプレーコートなどのコーティング法、印刷法を用いることができる。
【００６０】
接着層６は、含有水分を極力少なくすることが好ましい。また、接着層６内部には、硬化時の残留応力を緩和し接着性を向上するために、プラスチック微粒子、アクリルゴム、ニトリルゴムなどのゴム微粒子を、また、単成分もしくは多成分のフィラーを混入しても良い。
【００６１】
封止基材７としては、ガラスや、ポリエチレンテレフタレートやポリエチレンナフタレート、ポリカーボネートなどのプラスチックフィルム上に、酸化珪素、酸化アルミニウムなどの金属酸化物や、窒化珪素、窒化アルミニウムなどの金属窒化物や、弗化アルミニウムなどの金属弗化物や、アルミニウム、ニッケル、銅などの金属や合金を蒸着したフィルムや、これら金属材料からなる金属箔や合金箔、ガラス板、金属板などを用いることができる。
【００６２】
接着層６との接着性を向上させるために、超音波洗浄処理、コロナ放電処理、プラズマ処理、ＵＶオゾン処理などの表面処理を施すことが好ましく、さらには透光性に支障が無い範囲内で、酸化珪素、窒化珪素、酸窒化珪素などの無機絶縁薄膜や、クロム、チタンなどの金属薄膜などの薄膜を挿入しても良い。
【００６３】
また、封止基材７側から光を取り出す場合には、必要に応じて、カラーフィルター層や色変換層、反射防止フィルム、偏向フィルム、防汚フィルム、耐擦傷フィルムなどを、必要に応じて設けた基材を用いても良い。
【００６４】
発明を実施するための最良の形態に基づいた実施例及び比較例を図１に従って説明する。
【実施例】
【００６５】
まず、支持基材１としてガラス基材を用い、該支持基材１上にスパッタリング法で陽極層２としてＩＴＯ膜を１５０ｎｍ形成した後に、フォトリソグラフィー法及びウェットエッチング法によって、ＩＴＯ膜をパターニングした（図１（ａ））。
【００６６】
次に、隔壁３として、クレゾール樹脂からなる光感光性樹脂を用い、フォトリソグラフィー法を用いて、２層構造の隔壁層（高さ５μｍ＋３μｍ）を形成した（図１（ｂ））。
【００６７】
この時、上部の隔壁層には、粒径１μｍのマイクロカプセルを混入した。マイクロカプセルには、２液硬化型のエポキシ系接着剤を、主剤と硬化剤を別々に内包し、所定の割合で混ぜ合わせた。
【００６８】
次に、有機発光媒体層４として、正孔輸送層にポリ（３，４−エチレンジオキシチオフェン）とポリスチレンスルホン酸との混合物（２０ｎｍ）、蛍光体層にポリ［２−メトキシ−５−（２’−エチル−ヘキシロキシ）−１，４−フェニレン  ビニレン］（ＭＥＨＰＰＶ）（１００ｎｍ）を、それぞれスピンコート法により形成した（図１（ｃ））。
【００６９】
次に、陰極層５として、真空蒸着法によりＣａ（５ｎｍ）とＡｇ（１００ｎｍ）をこの順に積層した（図１（ｄ））。  
【００７０】
次に、接着層６として２液硬化型のエポキシ系接着剤、封止基材７としてガラス基板を用い、封止基材７を０．３ＭＰａ／ｃｍ２の圧力で加圧することにより、接着層６の厚みを隔壁３の高さ（８μｍ）に制御した（図１（ｅ））。
【００７１】
得られた有機ＥＬ素子は、５Ｖの電圧印可で１０００ｃｄ／ｍ２の発光が得られ、また、６０℃９０％ＲＨ下に２０００時間保存しても、ダークスポットの拡大は観察されなかった。
【００７２】
＜比較例＞
隔壁３として、マイクロカプセルを混入した層（３μｍ）を形成しない以外は、実施例と同様の構成で有機ＥＬ素子を作製した。
【００７３】
有機ＥＬ素子に５Ｖの電圧を印可した結果、１０００ｃｄ／ｍ２の発光が得られたが、６０℃９０％ＲＨ下に２０００時間保存した結果、封止端部から侵入した水分が、隔壁３と封止基材７との接着界面を通り、有機ＥＬ素子を非発光化したため、画素面積が５０％減少した。
【産業上の利用可能性】
【００７４】
上述の発明は、情報表示端末などのディスプレイや面発光光源として利用可能である。
【図面の簡単な説明】
【００７５】
【図１】本発明の高分子ＥＬ素子の製造方法の一例を示す断面図である。
【符号の説明】
【００７６】
１・・・支持基材
２・・・陽極層
３・・・隔壁
４・・・有機発光媒体層
５・・・陰極層
６・・・接着層
７・・・封止基材
【図１】
2006236794.tif 000003